БЕСШЛАКОВЫЙ ФЛЮС ДЛЯ АДДИТИВНОГО ПРОИЗВОДСТВА

1. Флюс (55) для лазерного нанесения суперсплава, имеющий состав компонентов, который обеспечивает образование шлака при охлаждении после процесса лазерного нанесения в количестве не более 5 мас.% по массе флюса, и включает по меньшей мере один компонент, образующий при нагревании во время процесса лазерного нанесения по меньшей мере один газ (46), который является более тяжелым, чем воздух.
2. Флюс по п. 1, который включает металлический компонент из группы Fe, Cu, Zn и Pb, при суммарном содержании менее чем 0,35 мас.%.
3. Флюс по п. 1, который включает компонент добавки к суперсплаву, наносимому во время процесса лазерного нанесения.
2
3
2
2
2
3
2
3
3
3
3
3
2
4. Флюс по п. 3, в котором компонент добавки к суперсплаву обеспечен соединением во флюсе, выбранным из группы: AlO, SiO, TiO, MnO, MgO, CrO, Al(CO), MnCO, MgCO, Mg(HCO).
5. Флюс по п. 1, который в качестве компонента, образующего газ, включает:
соединение, которое разлагается в создаваемой лазером плазме или при температуре жидкого наносимого материала и образует свободный кислород; и
2
углерод, доступный для объединения по существу со всем свободным кислородом во время лазерного нанесения с образованием CO.
3
2
2
2
4
6
4
4
4
4
3
6. Флюс по п. 1, который в качестве компонента, образующего газ, включает галогенид, выбранный из группы, состоящей из AlF, MnF, CoF, NiF, TiCl, CrCl, MnCl, CoCl, NiCl и NHCl.
7. Флюс по п. 1, который в качестве компонента, образующего газ, включает
10-60 мас.% одного или более карбонатов;
10-60 мас.% одного или более галогенидов металла; и
4
3
10-30 мас.% NHCl.
8. Флюс по п. 1, который в качестве компонента, образующего газ, включает
4
3
10-30 мас.% NHCl; и
10-80 мас.% одного или более соединений, выбранных из карбонатов, оксидов металла и галогенидов металла.
9. Флюс по п. 1, который в качестве компонента, образующего газ, включает
2
3
3
2
3
3
3
3
2
2
3
3
2
3
2
3
3
3
3
3
2
3
3
2
3
3
2
3
3
2
3
3
3
3
3
3
2
3
3
3
2
3
3
2
3
3
4
2
3
4
3
2
3
10-60 мас.% одного или нескольких карбонатов, выбранных из HCO, LiCO, NaCO, NaHCO, NaH(CO), KCO, KHCO, RbCO, CsCO, CsHCO, BeCO, MgCO, Mg(HCO), CaCO, Ca(HCO), SrCO, BaCO, La(CO), UOCO, MnCO, FeCO, CoCO, NiCO, CuCO, AgCO, ZnCO, CdCO, Al(CO), TlCO, PbCO, (NH)CO, NHHCO и (BiO)CO для создания защитной атмосферы и легирования металла,
3
2
2
2
4
6
4
4
4
10-60 мас.% одного или нескольких галогенидов металла, выбранных из группы, состоящей из AlF, MnF, CoF, NiF, TiCl, CrCl, MnCl, CoCl и NiCl;
4
3
10-30 мас.% NHCl; и
компоненты флюса выбраны из условия получения соотношения одного моля углерода на каждые два моля свободного кислорода, высвобождаемого при термическом разложении компонентов флюса.
4
4
4
4
2
3
2
2
3
3
2
.
10. Флюс по п. 1, содержащий по меньшей мере 60 мас.% компонента, выбранного из группы, состоящей из ZrF, ZrCl, ZrBr, ZrI, Zr(OH)CO, ZrO и Y(CO)HO, предназначенный для использования при нанесении керамического термобарьерного материала.
11. Комбинированный материал (24) для лазерного нанесения суперсплавов, содержащий:
материал наполнителя из суперсплава и флюс, имеющий состав компонентов, который обеспечивает образование шлака при охлаждении после процесса лазерного нанесения в количестве не более 5 мас.% по массе флюса, и включает по меньшей мере один компонент, образующий при нагревании во время процесса лазерного нанесения по меньшей мере один газ (46), который является более тяжелым, чем воздух.
12. Комбинированный материал по п. 11, который включает металлический компонент из группы Fe, Cu, Zn и Pb, при суммарном содержании менее чем 0,35 мас.%.
13. Комбинированный материал по п. 12, в котором металлический компонент содержит до 0,015 мас.% P и до 0,010 мас.% S.
2
14. Комбинированный материал по п. 11, в котором по меньшей мере один компонент флюса представляет собой оксид металла, и по меньшей мере один компонент флюса представляет собой углерод в количестве, обеспечивающем объединение его по существу со всем свободным кислородом в продуктах разложения флюса при нагревании во время лазерного нанесения с образованием CO.
2
3
2
2
2
3
15. Комбинированный материал по п. 14, в котором оксид металла выбран из группы, состоящей из AlO, SiO, TiO, MnO, MgO и CrO.
16. Комбинированный материал по п. 11, в котором по меньшей мере один компонент флюса представляет собой карбонат, при этом флюс включает металлический компонент из группы Fe, Cu, Zn и Pb, при суммарном содержании менее чем 0,35 мас.%.
17. Комбинированный материал по п. 11, в котором по меньшей мере один компонент флюса представляет собой галогенид металла, содержащий хлор или фтор.
3
2
2
2
4
6
4
4
4
4
3
18. Комбинированный материал по п. 11, в котором по меньшей мере один компонент флюса выбран из группы, состоящей из AlF, MnF, CoF, NiF, TiCl, CrCl, MnCl, CoCl, NiCl и NHCl.
19. Флюс (55) для лазерного нанесения керамического термобарьерного покрытия, имеющий состав компонентов, который обеспечивает образование шлака при охлаждении после процесса лазерного нанесения в количестве не более 5 мас.% по массе флюса, и включает по меньшей мере один компонент, образующий при нагревании во время процесса лазерного нанесения по меньшей мере один газ (46), который является более тяжелым, чем воздух.
4
4
4
4
2
3
2
2
3
3
2
20. Флюс по п. 19, который включает компонент, выбранный из группы, состоящей из ZrF, ZrCl, ZrBr, ZrI, Zr(OH)CO, ZrO и Y(CO)⋅HO в количестве по меньшей мере 60 мас.%.